"以下の一般式で表されるフッ化物蛍光体。K2GexSiyF6:Mn41-x-yただし、x、yは、0.4<1-y/y<5.0、0.80<xy<0.99である。請求項1に記載のフッ化物蛍光体であって、空間群P63mcに属する六方晶系の結晶構造を有することを特徴とするフッ化物蛍光体。青色光を発する光源と、該青色光を吸収して赤色に発光する請求項1に記載のフッ化物蛍光体と、を有する発光装置。前記フッ化物蛍光体は、620nm~625nmに半値幅5nm以下の発光ピークを有することを特徴とする請求項3に記載の発光装置。しかしながら、従来においては、発光特性の良い発光ピークの半値幅が狭く発光強度の高い赤色発光蛍光体が存在していない。特にディスプレイ用途に好適とされる、発光ピークの半値幅が狭い赤色発光のMn4付活のフッ化物蛍光体およびそれを用いた発光装置の実用化が望まれているが、従来品では充分な特性が得られていない。以上のことから、本発明は従来の問題を解決すべく、発光ピークの半値幅が狭い発光強度の高い赤色発光の蛍光体及びそれを用いた発光装置を提供することを目的とする。上記の問題点を解決すべく、本発明者らは鋭意検討を重ねた結果、本発明を完成するに到った。本発明は、以下の一般式で表されるフッ化物蛍光体である。K2GexSiyF6:Mn41-x-yただし、x、yは、0.4<1-y/y<5.0、0.80<xy<0.99である。これにより、本発明に係るフッ化物蛍光体は、青色光に励起されて赤色域に発光する、発光ピークの半値幅の狭い発光スペクトルを有する。前記フッ化物蛍光体は、空間群P63mcに属する六方晶系の結晶構造を有することが好ましい。これにより発光強度の高いフッ化物蛍光体を提供することができる。本発明は、青色光を発する光源と、該青色光を吸収して赤色に発光する前記フッ化物蛍光体と、を有する発光装置に関する。特に、ディスプレイ用途においては、発光ピークの半値幅が狭い発光強度の高い蛍光体を用いるのが好ましい。前記フッ化物蛍光体は、620nm~625nmに半値幅5nm以下の発光ピークを有することが好ましい。より鮮明な赤色を発光することができるからである。本発明は、以上説明したように構成されているので、発光特性の良い、発光ピークの半値幅が狭く、従来よりも発光強度に優れた赤色発光蛍光体を得ることが出来る。また本発明によって得られた蛍光体を用いることで、従来よりも色再現範囲が広く、発光特性に優れた発光装置を得ることが出来る。以下、本発明に係る発光装置及びその製造方法を、実施の形態及び実施例を用いて説明する。だたし、本発明は、この実施の形態及び実施例に限定されない。<第1の実施の形態><発光装置>以下、本発明の実施の形態を図面に基づいて説明する。ただし、以下に示す実施の形態は、本発明の技術思想を具体化するための、蛍光体及びこれを用いた発光装置並びに蛍光体の製造方法を例示するものであって、本発明は、蛍光体及びこれを用いた発光装置並びに蛍光体の製造方法を以下のものに特定しない。なお、特許請求の範囲に示される部材を、実施の形態の部材に特定するものでは決してない。特に実施の形態に記載されている構成部材の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。なお色名と色度座標との関係、光の波長範囲と単色光の色名との関係等は、JISZ8110に従う。具体的には、380nm~455nmが青紫色、455nm~485nmが青色、485nm~495nmが青緑色、495nm~548nmが緑色、548nm~573nmが黄緑色、573nm~584nmが黄色、584nm~610nmが黄赤色、610nm~780nmが赤色である。本明細書において、可視光の短波長領域の光は、特に限定されないが400nm~500nmの領域をいう。実施の形態に係る蛍光体を用いた発光装置について説明する。本発明に係る蛍光体は、従来の発光装置に使用することができる。従来の発光装置には、例えば蛍光ランプ等の照明器具、ディスプレイやレーダ等の表示装置、液晶用バックライト等が挙げられるが、本発明に係るフッ化物蛍光体はディスプレイ用途に用いることが好ましい。このうち、励起光源として可視光の短波長領域の光を放つ発光素子を備えた発光装置を使用することができる。励起光源を蛍光体が含有された封止樹脂で覆う発光装置では、励起光源から出射された光が蛍光物質に吸収されずに透過し、この透過した光が封止樹脂から外部に放出される。励起光源に可視光の短波長側の光を用いると、この外部に放射される光を有効に利用することができる。よって発光装置から出射される光の損失を少なくすることができ、高効率の発光装置を提供することができる。発光素子を搭載した発光装置には、砲弾型や表面実装型など種々の形式がある。一般に砲弾型とは、外面を構成する樹脂の形状を砲弾型に形成したものを指す。また表面実装型とは、凹状の収納部内に発光素子及び樹脂を充填して形成されたものを示す。さらに平板状の実装基板上に発光素子を実装し、その発光素子を覆うように、蛍光体を含有した封止樹脂をレンズ状等に形成したものなどもある。発光素子発光素子は、可視光の短波長領域の光を発するものを使用することができる。特に、420nm~500nmの範囲が好ましい。一層好ましくは440nm~480nmに発光ピーク波長を有するものである。これにより、本発明に係る蛍光体を効率よく励起し、可視光を有効活用することができるからである。当該範囲の励起光源を用いることにより、発光効率の高い蛍光体を提供することができるからである。また、励起光源に発光素子を利用することによって、高効率で入力に対する出力のリニアリティが高く、機械的衝撃にも強い安定した発光装置を得ることができる。可視光の短波長側領域の光は、主に青色光領域となる。蛍光体本発明の形態に係るフッ化物蛍光体は、4価マンガンで付活され、青色光を吸収して赤色に発光する。フッ化物蛍光体は、一般式がK2GexSiyF6:Mn41-x-yただし、x、yは、0.4<1-y/y<5.0、0.80<xy<0.99である。で示される。本発明に於けるGeMn/Si比は上記式中の1-y/yで示され、0.4以上、5.0以下であり、好ましくは0.6以上、4.0以下、より好ましくは0.9以上、3.5以下である。また、Mn4の付活量は上記式中の1-x-yで示され、1mol以上、20mol以下であり、好ましくは2mol以上、10mol以下、より好ましくは4mol以上、8mol以下である。発光スペクトルフッ化物蛍光体は、可視光の短波長側領域の光を吸収して、励起光の発光ピーク波長よりも長波長側に蛍光体の発光ピーク波長を有する。可視光の短波長側領域の光は、主に青色光領域が好ましい。具体的には400nm~500nmに発光ピーク波長を有する励起光源からの光により励起され、610nm~650nmの波長の範囲に発光ピーク波長を有し、その発光スペクトルの半値幅は3nm以上,8nm以下であることが好ましい。励起光源には420nm~500nmに主発光ピーク波長を有する光源を用いることが好ましく、更に440nm~480nmに発光ピーク波長を有する光源を用いることが好ましい。また本発明の蛍光体は、ピーク波長460nmの光で励起した場合に、620nm~625nmに半値幅5nm以下の発光ピークを有する。X線回折測定フッ化物蛍光体は、CuのKα線を用いた粉末X線回折測定XRDに於いて、RIR法による定量分析の結果、空間群P63mcに属する六方晶系の結晶構造を有し、好ましくは80質量、より好ましくは90質量以上含有することが好ましい。他の蛍光体本発明に係るフッ化物蛍光体は、単独で用いることもできるが、他の蛍光体と組み合わせて使用することもできる。他の蛍光体は、発光素子からの光を吸収し異なる波長の光に波長変換するものであればよい。例えば、Eu、Ce等のランタノイド系元素で主に賦活される窒化物系蛍光体酸窒化物系蛍光体サイアロン系蛍光体、Eu等のランタノイド系、Mn等の遷移金属系の元素により主に付活されるアルカリ土類ハロゲンアパタイト蛍光体、アルカリ土類金属ホウ酸ハロゲン蛍光体、アルカリ土類金属アルミン酸塩蛍光体、アルカリ土類ケイ酸塩、アルカリ土類硫化物、アルカリ土類チオガレート、アルカリ土類窒化ケイ素、ゲルマン酸塩、又は、Ce等のランタノイド系元素で主に付活される希土類アルミン酸塩、希土類ケイ酸塩又はEu等のランタノイド系元素で主に賦活される有機及び有機錯体等から選ばれる少なくともいずれか1以上であることが好ましい。例えば、Ca,Sr,Ba2SiO4:Eu、Y,Gd3Ga,Al5O12:Ce、Ca,Sr2Si5N8:Eu、CaAlSiN3:Eu、Ca,SrAlSiN3:Euなどである。これにより種々の色調の発光装置を提供することができる。以下、実施例1~5、比較例1、2に係るフッ化物蛍光体について説明する。表1は、実施例1~5、比較例1、2に係るフッ化物蛍光体の原料の仕込み量を示す。図1は、実施例1、比較例1及び2のフッ化物蛍光体のX線回折図を示す。図2は、比較例1に係る蛍光体を460nmで励起したときの発光スペクトルのグラフである。図3は、比較例2に係る蛍光体を460nmで励起したときの発光スペクトルのグラフである。図4は、実施例1に係る蛍光体を460nmで励起したときの発光スペクトルのグラフである。比較例1比較例1に係るフッ化物蛍光体を、以下の方法により作製した。まずK2MnF6を3.51g秤量し、47HF水溶液240gに溶解した後、40H2SiF6水溶液46.0gを添加し溶液Aを作成した。一方でKHF2を19.94g秤量し、それを47HF水溶液50gに溶解させ溶液Bを作成した。溶液Aを撹拌しながら溶液Bを加えていき、得られた沈殿物を分離後、IPA洗浄を行い、70°Cで10時間乾燥することで比較例1のフッ化物蛍光体を作製した。得られた比較例1のフッ化物蛍光体のX線回折パターンより、K2SiF6が合成されたことが確認出来た。比較例2比較例2に係るフッ化物蛍光体は、以下の方法により作製した。40H2SiF6水溶液46.0gの代わりに、40H2GeF6水溶液60.0gを添加した以外は、比較例1と同様の方法で比較例2のフッ化物蛍光体を作製した。得られた比較例2のフッ化物蛍光体のX線回折パターンより、K2GeF6が合成されたことが確認出来た。実施例1実施例1に係るフッ化物蛍光体は、以下の方法により作製した。溶液Aに添加したH2SiF6水溶液とH2GeF6水溶液の仕込み量を40H2SiF6水溶液4.6g、40H2GeF6水溶液54.0gに変更した以外は、比較例1と同様の方法で実施例1のフッ化物蛍光体を作製した。得られた実施例1のフッ化物蛍光体のX線回折パターンより、比較例1及び2とは異なるK2Ge0.70Si0.24F6:Mn40.06が合成されたことが確認出来た。この実施例1のフッ化物蛍光体は、比較例1、比較例2とは異なる、空間群P63mcに属する六方晶系の結晶構造を96質量含有することが確認出来た。また得られた蛍光体の発光スペクトルより、618nm~624nmの範囲に発光ピークを持つ半値幅3nmのものが確認された。実施例2~5溶液Aに添加したH2SiF6水溶液とH2GeF6水溶液の仕込み量を変更した以外は、比較例1と同様の方法で実施例2~5のフッ化物蛍光体を作製した。作製後のフッ化物蛍光体は、実施例2はK2Ge0.53Si0.41F6:Mn40.06、実施例3はK2Ge0.43Si0.51F6:Mn40.06、実施例4はK2Ge0.34Si0.60F6:Mn40.06、実施例5はK2Ge0.27Si0.69:Mn40.05であった。測定結果得られた実施例1~5、比較例1、2に係るフッ化物蛍光体について、ICPによる組成分析を行った結果及び輝度特性等を示す。表2は、実施例1~5、比較例1、2に係るフッ化物蛍光体の輝度特性及びX線回折測定、組成分析の結果を示す。比較例1の輝度を100とした時の比較例2、実施例1~5の相対輝度を示す。このように実施例1~5は、比較例1、2に比べて高い発光輝度を有する。特に実施例1~4が比較例1、2に比べて更に高い発光輝度を示した。また実施例1~4に係るX線回折における空間群P63mcに属する六方晶系の結晶構造は41質量~100質量含有することが確認出来た。特に、実施例1~3に係るX線回折における空間群P63mcに属する六方晶系の結晶構造は96質量~100質量含有することが確認出来た。"